СПОСОБ И ПРОДУКТ ПОЛУЧЕНИЯ КОМПОЗИТА ПОЛИМЕР-СВЯЗУЮЩЕЕ

1. Способ получения композита полимер-связующее, включающий:
подачу более чем 26 мас.%, по меньшей мере, одного полимера и, по меньшей мере, одного связующего в высокосдвиговое устройство для получения композита полимер-связующее, который является стабильным при обычных температурах и может храниться и транспортироваться без нагревания.
2. Способ получения композита полимер-связующее по п.1, где высокосдвиговое устройство представляет собой высокосдвиговой экструдер.
3. Способ получения композита полимер-связующее по п.1, где упомянутое, по меньшей мере, одно связующее представляет собой битум.
4. Способ получения композита полимер-связующее по п.1, дополнительно включающий:
подачу, по меньшей мере, одной добавки в высокосдвиговое устройство для получения композита полимер-связующее.
5. Способ получения композита полимер-связующее по п.4, где упомянутый, по меньшей мере, один полимер в высокосдвиговое устройство подают при расходе, обеспечивающем получение менее чем приблизительно 99,9 мас.%, а упомянутое, по меньшей мере, одно связующее в высокосдвиговое устройство подают при расходе, обеспечивающем получение менее чем приблизительно 74 мас.%.
6. Способ получения композита полимер-связующее по п.5, где концентрацию упомянутой, по меньшей мере, одной добавки в высокосдвиговое устройство подают при концентрации, меньшей чем приблизительно 50 мас.%.
7. Способ получения композита полимер-связующее по п.1, где упомянутый, по меньшей мере, один полимер в высокосдвиговое устройство подают при расходе, обеспечивающем получение менее чем приблизительно 99,9 мас.%, а упомянутое, по меньшей мере, одно связующее в высокосдвиговое устройство подают при расходе, обеспечивающем получение менее чем приблизительно 74 мас.%.
8. Способ получения композита полимер-связующее по п.1, где высокосдвиговым устройством является устройство высокого давления, которое поддерживает ламинарное течение.
9. Способ получения композита полимер-связующее по п.1, где композит получают при использовании высокосдвигового устройства в течение менее чем приблизительно одного часа.
10. Способ получения композита полимер-связующее по п.1, где композит получают при использовании высокосдвигового устройства в течение менее чем приблизительно 30 мин.
11. Способ получения композита полимер-связующее по п.1, где композит получают при использовании высокосдвигового устройства в течение менее чем приблизительно 3 мин.
12. Способ получения композита полимер-связующее по п.1, где упомянутый, по меньшей мере, один полимер имеет молекулярную массу, которая является большей, чем приблизительно 100000 аем.
13. Способ получения композита полимер-связующее по п.1, где упомянутый, по меньшей мере, один полимер имеет молекулярную массу, которая является большей, чем приблизительно 150000 аем.
14. Способ получения композита полимер-связующее по п.1, где упомянутый, по меньшей мере, один полимер имеет молекулярную массу, которая является большей, чем приблизительно 200000 аем.
15. Способ получения композита полимер-связующее по п.1, дополнительно включающий:
транспортирование композита полимер-связующее без нагревания на объект вторичного перемешивания.
16. Способ получения композита полимер-связующее по п.15, дополнительно включающий:
перемешивание композита полимер-связующее с дополнительным связующим на объекте вторичного перемешивания.
17. Способ получения композита полимер-связующее по п.1, где упомянутый, по меньшей мере, один полимер и упомянутое, по меньшей мере, одно связующее подвергают перемешиванию при времени пребывания в высокосдвиговом устройстве, большем чем приблизительно 0,05 с.
18. Способ получения композита полимер-связующее по п.1, где упомянутый, по меньшей мере, один полимер и упомянутое, по меньшей мере, одно связующее подвергают перемешиванию при времени пребывания в высокосдвиговом устройстве, большем чем приблизительно 0,10 с.
19. Способ получения композита полимер-связующее по п.1, где упомянутый, по меньшей мере, один полимер и упомянутое, по меньшей мере, одно связующее подвергают перемешиванию при времени пребывания в высокосдвиговом устройстве, большем чем приблизительно 0,20 с.
20. Способ получения композита полимер-связующее по п.1, где упомянутый, по меньшей мере, один полимер и упомянутое, по меньшей мере, одно связующее подвергают перемешиванию, где скалярная величина сдвига является большей чем приблизительно 250.
21. Способ получения композита полимер-связующее по п.1, где упомянутый, по меньшей мере, один полимер и упомянутое, по меньшей мере, одно связующее подвергают перемешиванию, где скалярная величина сдвига является большей чем приблизительно 1000.
22. Способ получения композита полимер-связующее по п.1, где упомянутый, по меньшей мере, один полимер и упомянутое, по меньшей мере, одно связующее подвергают перемешиванию, где скалярная величина сдвига является большей чем приблизительно 1500.
23. Способ получения композита полимер-связующее по п.1, где упомянутый, по меньшей мере, один полимер и упомянутое, по меньшей мере, одно связующее подвергают перемешиванию, где энергия, использующаяся в качестве энергии в высокосдвиговом устройстве, является большей чем приблизительно 0,025 кВт/кг.
24. Способ получения композита полимер-связующее по п.1, где упомянутый, по меньшей мере, один полимер и упомянутое, по меньшей мере, одно связующее подвергают перемешиванию, где энергия, использующаяся в качестве энергии в высокосдвиговом устройстве, является большей чем приблизительно 0,05 кВт/кг.
25. Способ получения композита полимер-связующее по п.1, где упомянутый, по меньшей мере, один полимер и упомянутое, по меньшей мере, одно связующее подвергают перемешиванию, где энергия, использующаяся в качестве энергии в высокосдвиговом устройстве, является большей чем приблизительно 0,10 кВт/кг.
2
26. Способ получения композита полимер-связующее по п.1, где упомянутый, по меньшей мере, один полимер и упомянутое, по меньшей мере, одно связующее подвергают перемешиванию, где давления в высокосдвиговом устройстве являются большими чем 100 фунт/дюйм (689,5 кПа), и где сохраняется ламинарное течение.
27. Способ получения композита полимер-связующее по п.1, где упомянутый, по меньшей мере, один полимер и упомянутое, по меньшей мере, одно связующее подвергают перемешиванию, где числа оборотов в минуту в высокосдвиговом устройстве являются меньшими чем приблизительно 3000, и где сохраняется ламинарное течение.
28. Композит полимер-связующее, содержащий:
более, чем приблизительно 26 мас.%, по меньшей мере, одного полимера и, по меньшей мере, одно связующее, перемешанные друг с другом в высокосдвиговом устройстве для получения смеси композита, которая является стабильной при обычных температурах и может храниться и транспортироваться без нагревания.
29. Композит полимер-связующее по п.28, где упомянутое, по меньшей мере, одно связующее представляет собой битум.
30. Композит полимер-связующее по п.28, дополнительно содержащий:
по меньшей мере, одну добавку, перемешанную в упомянутом высокосдвиговом устройстве с упомянутым, по меньшей мере, одним полимером и с упомянутым, по меньшей мере, одним связующим для получения упомянутой смеси композита.
31. Композит полимер-связующее по п.30, где упомянутый, по меньшей мере, один полимер присутствует с концентрацией, меньшей чем приблизительно 99,9 мас.%, и где упомянутое, по меньшей мере, одно связующее присутствует с концентрацией, меньшей чем приблизительно 74 мас.%.
32. Композит полимер-связующее по п.31, где концентрация упомянутой, по меньшей мере, одной добавки является меньшей чем 50 мас.%.
33. Композит полимер-связующее по п.28, где упомянутый, по меньшей мере, один полимер присутствует с концентрацией, меньшей чем приблизительно 99,9 мас.%, и где упомянутое, по меньшей мере, одно связующее присутствует с концентрацией, меньшей чем приблизительно 74 мас.%.
34. Композит полимер-связующее по п.28, где упомянутый, по меньшей мере, один полимер и упомянутое, по меньшей мере, одно связующее в упомянутом высокосдвиговом устройстве перемешивают друг с другом в течение менее чем приблизительно одного часа.
35. Композит полимер-связующее по п.28, где упомянутый, по меньшей мере, один полимер и упомянутое, по меньшей мере, одно связующее в упомянутом высокосдвиговом устройстве перемешивают друг с другом в течение менее чем приблизительно 30 мин.
36. Композит полимер-связующее по п.28, где упомянутый, по меньшей мере, один полимер и упомянутое, по меньшей мере, одно связующее в упомянутом высокосдвиговом устройстве перемешивают друг с другом в течение менее чем приблизительно 3 мин.
37. Композит полимер-связующее по п.28, где упомянутый, по меньшей мере, один полимер имеет молекулярную массу, большую чем приблизительно 100000 аем.
38. Композит полимер-связующее по п.28, где упомянутый, по меньшей мере, один полимер имеет молекулярную массу, большую чем приблизительно 150000 аем.
39. Композит полимер-связующее по п.28, где упомянутый, по меньшей мере, один полимер имеет молекулярную массу, большую чем приблизительно 200000 аем.
40. Композит полимер-связующее по п.28, где смесь композита, полученную в результате перемешивания упомянутого, по меньшей мере, одного полимера и упомянутого, по меньшей мере, одного связующего, преобразуют в гранулы.
41. Композит полимер-связующее по п.28, где упомянутая смесь композита является легко растворимой при перемешивании с дополнительным связующим.
42. Композит полимер-связующее по п.28, где упомянутый, по меньшей мере, один полимер и упомянутое, по меньшей мере, одно связующее подвергают перемешиванию при времени пребывания в высокосдвиговом устройстве, большем чем приблизительно 0,05 с.
43. Композит полимер-связующее по п.28, где упомянутый, по меньшей мере, один полимер и упомянутое, по меньшей мере, одно связующее подвергают перемешиванию при времени пребывания в высокосдвиговом устройстве, большем чем приблизительно 0,10 с.
44. Композит полимер-связующее по п.28, где упомянутый, по меньшей мере, один полимер и упомянутое, по меньшей мере, одно связующее подвергают перемешиванию при времени пребывания в высокосдвиговом устройстве, большем чем приблизительно 0,20 с.
45. Композит полимер-связующее по п.28, где упомянутый, по меньшей мере, один полимер и упомянутое, по меньшей мере, одно связующее подвергают перемешиванию, где скалярная величина сдвига является большей чем приблизительно 250.
46. Композит полимер-связующее по п.28, где упомянутый, по меньшей мере, один полимер и упомянутое, по меньшей мере, одно связующее подвергают перемешиванию, где скалярная величина сдвига является большей чем приблизительно 1000.
47. Композит полимер-связующее по п.28, где упомянутый, по меньшей мере, один полимер и упомянутое, по меньшей мере, одно связующее подвергают перемешиванию, где скалярная величина сдвига является большей чем приблизительно 1500.
48. Композит полимер-связующее по п.28, где упомянутый, по меньшей мере, один полимер и упомянутое, по меньшей мере, одно связующее подвергают перемешиванию, где энергия, использующаяся в качестве энергии в высокосдвиговом устройстве, является большей чем приблизительно 0,025 кВт/кг.
49. Композит полимер-связующее по п.28, где упомянутый, по меньшей мере, один полимер и упомянутое, по меньшей мере, одно связующее подвергают перемешиванию, где энергия, использующаяся в качестве энергии в высокосдвиговом устройстве, является большей чем приблизительно 0,05 кВт/кг.
50. Композит полимер-связующее по п.28, где упомянутый, по меньшей мере, один полимер и упомянутое, по меньшей мере, одно связующее подвергают перемешиванию, где энергия, использующаяся в качестве энергии в высокосдвиговом устройстве, является большей чем приблизительно 0,10 кВт/кг.
2
51. Композит полимер-связующее по п.28, где упомянутый, по меньшей мере, один полимер и упомянутое, по меньшей мере, одно связующее подвергают перемешиванию, где давления в высокосдвиговом устройстве являются большими чем 100 фунт/дюйм (689,5 кПа), где сохраняется ламинарное течение.
52. Композит полимер-связующее по п.28, где упомянутый, по меньшей мере, один полимер и упомянутое, по меньшей мере, одно связующее подвергают перемешиванию, где числа оборотов в минуту в высокосдвиговом устройстве являются меньшими чем приблизительно 3000, где сохраняется ламинарное течение.